(57)【特許請求の範囲】
【請求項１】
１）基質材料の改変：
基質材料中、１〜３重量％の結合剤及び１〜１０重量％のリンモリブデン酸アンモニウム（ＡＭＰ）を基質材料に添加し、１６０〜２２０℃まで加熱して均一に混合し、基質材料とリンモリブデン酸アンモニウムを十分に結合させる；
２）フィルターのメルトブロー成形：
前記工程１）により得られた材料を、５μｍの細孔を経由して吐糸し、回転させた円筒状のフレーム素材上に５〜５０ｍｍ厚みの吸着フィルターを形成する；
３）フィルターのコーティング：
前記工程２）により得られた吸着フィルターの表面に均一に、リンモリブデン酸アンモニウム（ＡＭＰ）を塗布し、表面に新規に塗布したリンモリブデン酸アンモニウム（ＡＭＰ）と基質材料内のリンモリブデン酸アンモニウム（ＡＭＰ）とを十分に結合させる；及び
４）フィルターの安定化及びエージング処理：
前記工程３）により得られたフィルターを、８０〜１２０℃で３〜１２時間加熱することにより安定化及びエージング処理を行い、迅速、高効率なセシウム吸着フィルターを得ること；
を含む、迅速、高効率なセシウム吸着フィルターの製造方法。
【請求項２】
前記工程１）における前記結合剤が、メタクリル酸メチル又はスチレンである、請求項１記載の方法。
【請求項３】
前記工程２）におけるフレーム素材が、内径が５μｍである中空ポリプロピレンメルトブロー管である、請求項１記載の方法。
【請求項４】
前記工程３）において、リンモリブデン酸アンモニウムを濃度０．５ｍｏｌ／Ｌのアンモニア水溶液に溶解させ、リンモリブデン酸アンモニウムの濃度が１〜１０質量％となった後に、１０〜９５℃、ｐＨ＝１〜５、真空の条件で、前記工程２）により得られた吸着フィルターを上記の溶液にて１時間ほど浸漬し、次いで、０．５ｍｏｌ／ＬのＨＮＯ３溶液にて、ＨＮＯ３洗浄液が澄んで、ＡＭＰが溶離せず、表面に新規にコーティングされたＡＭＰの厚みが１μｍ以下となる程度まで洗浄する、請求項１記載の方法。
【請求項５】
前記工程１）において、前記基質材料がポリプロピレン樹脂（ＰＰ）であり、前記結合剤が２重量％のメタクリル酸メチルであり、前記リンモリブデン酸アンモニウムの割合は５重量％であり、加熱温度は１９０℃であり；
前記工程２）において、吹き出した糸は螺旋状の円筒形のフレーム素材に３０ｍｍ厚みの吸着フィルターを形成し；
前記工程３）において、リンモリブデン酸アンモニウムを濃度０．５ｍｏｌ／Ｌのアンモニア水溶液に溶解させ、リンモリブデン酸アンモニウムの濃度が１質量％となった後に、９５℃、ｐＨ＝１、真空の条件で、前記工程２）により得られた吸着フィルターを上記の溶液にて１時間ほど浸漬し、次いで、０．５ｍｏｌ／ＬのＨＮＯ３溶液にて、ＨＮＯ３洗浄液が澄んで、表面に新規にコーティングされたリンモリブデン酸アンモニウムの厚みが１μｍ以下となる程度まで洗浄する、請求項１記載の方法。
【請求項６】
前記工程１）において、前記基質材料がポリエーテルスルホン樹脂（ＰＥＳ）であり、前記結合剤が３重量％のスチレンであり、前記リンモリブデン酸アンモニウムの割合は１０重量％であり、加熱温度は２２０℃であり；
前記工程２）において、吹き出した糸は螺旋状の円筒形のフレーム素材に５０ｍｍ厚みの吸着フィルターを形成し；
前記工程３）において、リンモリブデン酸アンモニウムを濃度０．５ｍｏｌ／Ｌのアンモニア水溶液に溶解させ、リンモリブデン酸アンモニウムの濃度が１質量％となった後に、９５℃、ｐＨ＝１、真空の条件で、前記工程２）により得られた吸着フィルターを上記の溶液にて１時間ほど浸漬し、次いで、０．５ｍｏｌ／ＬのＨＮＯ３溶液にて、ＨＮＯ３洗浄液が澄んで、表面に新規にコーティングされたリンモリブデン酸アンモニウムの厚みが１μｍ以下となる程度まで洗浄する、請求項１記載の方法。
【請求項７】
前記工程１）において、前記基質材料がポリプロピレン樹脂（ＰＰ）であり、前記結合剤が２重量％のメタクリル酸メチルであり、前記リンモリブデン酸アンモニウムの割合は５重量％であり、加熱温度は１９０℃であり；
前記工程２）において、吹き出した糸は螺旋上の円筒形のフレーム素材に３０ｍｍ厚みの吸着フィルターを形成し；
前記工程３）において、リンモリブデン酸アンモニウムを濃度０．５ｍｏｌ／Ｌのアンモニア水溶液に溶解させ、リンモリブデン酸アンモニウムの濃度が５質量％となった後に、５５℃、ｐＨ＝３、真空の条件で、前記工程２）により得られた吸着フィルターを上記の溶液にて１時間ほど浸漬し、次いで、０．５ｍｏｌ／ＬのＨＮＯ３溶液にて、ＨＮＯ３洗浄液が澄んで、表面に新規にコーティングされたリンモリブデン酸アンモニウムの厚みが１μｍ以下となる程度まで洗浄する、請求項１記載の方法。
【発明の詳細な説明】
【技術分野】
【０００１】
本発明は、放射性物質の吸着用材料の分野に関し、特に、迅速、高効率なセシウム吸着フィルターの製造方法に関する。
【背景技術】
【０００２】
現在、セシウム（Ｃｓ）吸着材料は主に、ＡＭＰ−ＰＡＮ樹脂、ＣｕＦｅＣＮ樹脂及び天然鉱物等があり、その特徴は吸着が緩慢であり、平衡時間が長く、吸着効率が低いため、環境モニタリングにおける吸着率の測定に用いられている。一個のサンプルの処理時間は約１０時間で、吸着処理水サンプルの体積は何十リットルのレベルにある。
【０００３】
原子力廃水濃集吸着Ｃｓの研究材料として採用されているものに、ＡＭＰ、ＣｕＦｅＣＮ、ゼオライド、カオリン、珪藻土、鉄鉱石等が含まれている。これら材料はいずれも、時間がかかり、吸着容量が小さく、吸着率が４０〜９５％であるという特徴がある。そのため、既存のセシウム（Ｃｓ）吸着材料は全て吸着率が低く、吸着流量が小さい欠点が存在し、吸着材料の多くは、吸着率が９５％以下であり、吸着時間が長く、流速が小さい。吸着平衡は何十時間もかかるため、迅速、高効率が要求される場合に適切でない。
【０００４】
例えば、２０１１年３月１１日の福島原子力事故が発生した後、アメリカＷＨＯＩは、ｍｉｄ−Ｊｕｌｙ  ２０１１西太平洋福島原子力事故放射性影響による国際協力調査を行い、その際、Ｋ．Ｂｕｅｓｓｅｌｅｒ等はＡＭＰ−ＰＡＮ樹脂を使用した。その吸着率は９５％、海水のサンプル流速は約３５ｍｌ／ｍｉｎ、２０Ｌの海水サンプル処理の所要時間は約６００分間であり、吸着柱の利用を通じて船上現場の操作を実現したが、かなり時間がかかったため、やむを得ず、吸着柱を通した海水中に残った安定化Ｃｓの測定を通じて、ＩＣＰ−ＭＳ法にて吸着柱の吸着率を確定した上で、海水サンプルにおける放射性Ｃｓを正確に算出せざるを得なかった。
【０００５】
国際原子力機関（Ｉｎｔｅｒｎａｔｉｏｎａｌ  Ａｔｏｍｉｃ  Ｅｎｅｒｇｙ  Ａｇｅｎｃｙ−ＩＡＥＡ）の既存の海洋放射性測定技術によれば、大量の海水サンプルを採集して陸上の基地試験室に運び、分析及び測定を行う必要がある。
【０００６】
既存のセシウム（Ｃｓ）吸着材料は、速度が遅く、効率も低い現状が続いている。
【発明の概要】
【発明が解決しようとする課題】
【０００７】
既存技術の問題点に対して、本発明は迅速、高効率なセシウム（Ｃｓ）吸着フィルターの製造方法を提供することを目的とする。本発明は具体的には、下記の手順が含まれる。
【課題を解決するための手段】
【０００８】
１）基質材料の改変：
基質材料１００重量％中、１〜３重量％の結合剤及び１〜１０重量％のリンモリブデン酸アンモニウムを基質材料に添加し、１６０〜２２０℃まで加熱して均一に混合し、基質材料とリンモリブデン酸アンモニウムを十分に結合させる；
２）フィルターのメルトブロー成形：
前記工程１）により得られた材料を、５μｍの細孔を経由して吐糸し、回転させた円筒状のフレーム素材上に５〜５０ｍｍ厚みの吸着フィルターを形成する；
３）フィルターのコーティング：
前記工程２）により得られた吸着フィルターの表面に均一に、リンモリブデン酸アンモニウムを塗布し、表面に新規に塗布したリンモリブデン酸アンモニウムと基質材料内のリンモリブデン酸アンモニウムとを十分に結合させる；及び
４）フィルターの安定化及びエージング処理：
前記工程３）により得られたフィルターを８０〜１２０℃で３〜１２時間加熱することにより、安定化及びエージング処理を行い、迅速、高効率なセシウム吸着フィルターを得る。
【０００９】
上記の方法では、前記工程１）における前記結合剤として、メタクリル酸メチル又はスチレンが挙げられる。
【００１０】
上記の方法では、前記工程２）におけるフレーム素材として、内径（交称粒径）が５μｍである中空ポリプロピレンメルトブロー管が挙げられる。
【００１１】
上記の方法では、前記工程３）において、リンモリブデン酸アンモニウムを濃度０．５ｍｏｌ／Ｌのアンモニア水溶液に溶解させ、リンモリブデン酸アンモニウムの濃度が１〜１０質量％となった後に、１０〜９５℃、ｐＨ＝１〜５、真空の条件で、前記工程２）により得られた吸着フィルターを上記の溶液にて１時間ほど浸漬し、次いで、０．５ｍｏｌ／ＬのＨＮＯ３溶液にて、ＨＮＯ３洗浄液が澄んで、リンモリブデン酸アンモニウムが溶離せず、表面に新規にコーティングされたＡＭＰの厚みが１μｍ以下となる程度まで洗浄することが挙げられる。
【００１２】
上記の方法では、前記工程１）において、前記基質材料がＰＰであり、前記結合剤が２重量％のメタクリル酸メチルであり、前記リンモリブデン酸アンモニウムの割合は５重量％であり、加熱温度は１９０℃であり；
前記工程２）において、吹き出した糸は螺旋状の円筒形のフレーム素材に３０ｍｍ厚みの吸着フィルターを形成し；
前記工程３）において、リンモリブデン酸アンモニウムを濃度０．５ｍｏｌ／Ｌのアンモニア水溶液に溶解させ、リンモリブデン酸アンモニウムの濃度が１質量％となった後に、９５℃、ｐＨ＝１、真空の条件で、前記工程２）により得られた吸着フィルターを上記の溶液にて１時間ほど浸漬し、次いで、０．５ｍｏｌ／ＬのＨＮＯ３溶液にて、ＨＮＯ３洗浄液が澄んで、表面に新規にコーティングされたリンモリブデン酸アンモニウムの厚みが１μｍ以下となる程度まで洗浄することが挙げられる。
【００１３】
上記の方法では、前記工程１）において、前記基質材料がＰＥＳであり、前記結合剤が３重量％のスチレンであり、前記リンモリブデン酸アンモニウムの割合は１０重量％であり、加熱温度は２２０℃であり；
前記工程２）において、吹き出した糸は螺旋状の円筒形のフレーム素材に５０ｍｍ厚みの吸着フィルターを形成し；
前記工程３）において、リンモリブデン酸アンモニウムを濃度０．５ｍｏｌ／Ｌのアンモニア水溶液に溶解させ、リンモリブデン酸アンモニウムの濃度が１質量％となった後に、９５℃、ｐＨ＝１、真空の条件で、前記工程２）により得られた吸着フィルターを上記の溶液にて１時間ほど浸漬し、次いで、０．５ｍｏｌ／ＬのＨＮＯ３溶液にて、ＨＮＯ３洗浄液が澄んで、表面に新規にコーティングされたリンモリブデン酸アンモニウムの厚みが１μｍ以下となる程度まで洗浄することが挙げられる。
【００１４】
上記の方法では、前記工程１）において、前記基質材料がＰＰであり、前記結合剤が２重量％のメタクリル酸メチルであり、前記リンモリブデン酸アンモニウムの割合は５重量％であり、加熱温度は１９０℃であり；
前記工程２）において、吹き出した糸は螺旋上の円筒形のフレーム素材に３０ｍｍ厚みの吸着フィルターを形成し；
前記工程３）において、リンモリブデン酸アンモニウムを濃度０．５ｍｏｌ／Ｌのアンモニア水溶液に溶解させ、リンモリブデン酸アンモニウムの濃度が５質量％となった後に、５５℃、ｐＨ＝３、真空の条件で、前記工程２）により得られた吸着フィルターを上記の溶液にて１時間ほど浸漬し、次いで、０．５ｍｏｌ／ＬのＨＮＯ３溶液にて、ＨＮＯ３洗浄液が澄んで、表面に新規にコーティングされたリンモリブデン酸アンモニウムの厚みが１μｍ以下となる程度まで洗浄することが挙げられる。
【発明の効果】
【００１５】
本発明の方法により製造した迅速、高効率なセシウム吸着フィルターは、良好的な透水性があり、酸化、１００℃以下の温水の長期浸潤及び放射線分解に耐え、安定な吸着性能を示し、１０分以内に海水サンプルの処理が完了し、ＡＭＰ−ＰＡＮ樹脂の１０時間の処理時間より遥かに迅速である。また、流速が４Ｌ／ｍｉｎに達し、吸着率が９９．９％9より高いため、安定化セシウムの測定による吸着率の確定を行う必要がない。
【図面の簡単な説明】
【００１６】
【図１】本発明のサンプル０１の海区表層モニタリングのＣｓ吸着フィルターγ分光図である。
【図２】本発明のサンプル０３の中国近海表層海水におけるセシウム吸着フィルターγ分光図である。
【図３】標準１３７Ｃｓ（１１８．３Ｂｑ）の吸着フィルターγ分光図である。
【図４】本発明における海洋放射性現場リアルタイムモニタリングシステムの工作原理案内図である。
【００１７】
図１、図２及び図３において、前半は後半の枠部分の拡大図である。
【発明を実施するための形態】
【００１８】
本発明が提供した迅速、高効率なセシウム吸着フィルターの製造方法は、改変したＰＰ又はＰＥＳを基質材料として、細孔の吐糸を行った上、円筒形のフレーム素材に吸着フィルターを形成し、また、ＡＭＰをコーティングすることである。以下の具体的な実施例を結合して詳細な説明を行う。下記の実施例は、本発明に対する更なる説明に過ぎず、本発明の範囲を制限するものではない。
【実施例】
【００１９】
実施例１
迅速、高効率なセシウム吸着フィルターの具体的な製造方法は下記の通りである。
【００２０】
１）基質材料の改変：
基質材料ＰＰ（ポリプロピレン樹脂）に、基質材料に対して１重量％のメタクリル酸メチル及び１重量％のＡＭＰ（Ａｍｍｏｎｉｕｍ  Ｐｈｏｓｐｈｏｍｏｌｙｂｄａｔｅ  Ｔｒｉｈｙｄｒａｔｅ、リンモリブデン酸アンモニウム）を添加し、１６０℃まで加熱して均一に混合し、ＰＰとＡＭＰとを十分に結合させた。
【００２１】
２）フィルターのメルトブロー成形：
工程１）により得られた材料を５μｍの細孔を経由して吐糸し、吐き出した糸は螺旋状の円筒状のフレーム素材に絡んで、５ｍｍ厚みの吸着フィルターを形成した。フレーム素材は中空のポリプロピレンメルトブロー管で、呼び粒径は５μｍである。
【００２２】
３）フィルターのコーティング：
工程２）により得られた吸着フィルターの外表面に均一に、ＡＭＰをコーティングした。具体的な手順は、ＡＭＰを濃度０．５ｍｏｌ／Ｌのアンモニア水溶液に溶解させ、リンモリブデン酸アンモニウムの濃度が１〜１０質量％となった後に、１０℃、ｐＨ＝５、真空の条件で、前記工程２）により得られた吸着フィルターを上記の溶液にて１時間ほど浸漬し、次いで０．５ｍｏｌ／ＬのＨＮＯ３溶液にて、ＨＮＯ３の洗浄液が澄んで、ＡＭＰを溶離しない程度まで洗浄し、表面に新規にコーティングされたＡＭＰと基質材料内のＡＭＰとを十分に結合させ、表面に新規にコーティングされたＡＭＰの厚みを１μｍ以下とした。溶離したＡＭＰはリサイクルした。
【００２３】
４）フィルターの安定化及びエージング処理：
工程３）により得られたフィルターを８０℃で１２時間の加熱することにより、安定化及びエージング処理を行って、セシウム吸着フィルターを得た。
【００２４】
実施例２
迅速、高効率なセシウム吸着フィルターの具体的な製造方法は下記の通りである。
【００２５】
１）基質材料の改変：
基質材料ＰＥＳ（ポリエーテルスルホン樹脂、Ｐｏｌｙ  ｅｔｈｅｒ  ｓｕｌｆｏｎｅｓ）に、基質材料に対して３重量％のスチレン及び１０重量％のＡＭＰを添加し、２２０℃まで加熱して均一に混合し、ＰＥＳとＡＭＰとを十分に結合させた。
【００２６】
２）フィルターのメルトブロー成形：
工程１）により得られた材料を５μｍの細孔を経由して吐糸し、吐き出した糸は螺旋状の円筒状のフレーム素材に絡んで、５０ｍｍ厚みの吸着フィルターを形成した。フレーム素材は中空のポリプロピレンメルトブロー管で、呼び粒径は５μｍである。
【００２７】
３）フィルターの塗布：
工程２）により得られた吸着フィルターの表面に均一にＡＭＰを塗布した。塗布の具体的な手順は、ＡＭＰを濃度０．５ｍｏｌ／Ｌのアンモニア水中に溶解させて、ＡＭＰの濃度が１質量％となった後に、９５℃、ｐＨ＝１、真空の条件で、工程２）により得られた吸着フィルターを上記溶液に１時間ほど浸漬し、次いで、０．５ｍｏｌ／ＬのＨＮＯ３溶液にて、ＨＮＯ３の洗浄液が澄んでＡＭＰが溶離しない程度まで洗浄し、表面に新規に塗布したＡＭＰと基質材料内のＡＭＰとを十分に結合させ、表面に新規に塗布したＡＭＰの厚みを１μｍ以下にし、溶離したＡＭＰをリサイクルすることである。
【００２８】
４）フィルターの安定化及びエージング処理：
工程３）により得られたフィルターを１２０℃で３時間加熱することにより、安定化及びエージング処理を行い、セシウム吸着フィルターを得た。
【００２９】
実施例３
迅速、高効率なセシウム吸着フィルターの具体的な製造方法は下記の通りである。
【００３０】
１）基質材料の改変：
基質材料Ｐに、基質材料に対して２重量％のメタクリル酸メチル及び５重量％のＡＭＰを添加し、１９０℃まで加熱して均一に混合し、ＰＰとＡＭＰとを十分に結合させた。
【００３１】
２）フィルターのメルトブロー成形：
工程１）により得られた材料を５μｍの細孔を経由して吐糸し、吐き出した糸は螺旋状の円筒状のフレーム素材に絡んで、３０ｍｍ厚みの吸着フィルターを形成した。フレーム素材は中空のポリプロピレンメルトブロー管で、呼び粒径は５μｍである。
【００３２】
３）フィルターの塗布：
工程２）により得られた吸着フィルターの表面に均一にＡＭＰを塗布した。塗布の具体的な手順は、ＡＭＰを濃度０．５ｍｏｌ／Ｌのアンモニア水中に溶解させて、ＡＭＰの濃度が１質量％となった後に、５５℃、ｐＨ＝３、真空の条件で、工程２）により得られた吸着フィルターを上記溶液に１時間ほど浸漬し、次いで、０．５ｍｏｌ／ＬのＨＮＯ３溶液にて、ＨＮＯ３の洗浄液が澄んでＡＭＰを溶離しない程度まで洗浄し、表面に新規に塗布したＡＭＰと基質材料内のＡＭＰとを十分に結合させ、表面に新規に塗布したＡＭＰの厚みを１μｍ以下にし、溶離したＡＭＰをリサイクルすることである。
【００３３】
４）フィルターの安定化及びエージング処理：
工程３）により得られたフィルターを１００℃で７時間加熱することにより、安定化及びエージング処理を行い、セシウム吸着フィルターを得た。
【００３４】
本発明の方法を採用して製造されたフィルターは、原子力工学の放射性廃水処理及び応急処置、海水及び淡水における放射性Ｃｓの現場リアルタイムモニタリング、使用済燃料後処理放射性Ｃｓ濃集分離、又はＣｓ塩化工程プロセスにおける濃集抽出分離に用いられる。下記は具体的な測定試験である：
【００３５】
実施例１〜３に記載の方法により製造されたフィルター（長さ１００ｍｍ、フィルター外径６０ｍｍ、内径２５ｍｍ）を取って、それぞれ、サンプル０１、０２及び０３の番号を付けた。
【００３６】
（１）サンプル０１にて、迅速、高効率なセシウム吸着の海上現場測定を行った。
西太平洋のある海上に、自制携帯式海洋放射性現場リアルタイムモニタリングシステムを用い（測定システムは図４のとおりである。）、表層の海水を自動的に抽出し、本発明により得られたフィルターにて製作した吸着柱で、海水中の放射性Ｃｓを吸着した。モニタリングの基本情報を表1に示す。
【００３７】
【表１】
0005860503.tif 000002
【００３８】
サンプル０１の吸着フィルターγ分光図は図１に示す通りである。
【００３９】
このデータはＫ．Ｂｕｅｓｓｅｌｅｒの試験に比べ、鮮明な対比となる。Ｋ．Ｂｕｅｓｓｅｌｅｒの現場海水におけるＣｓの富化プロセスでは、流速が３５ｍｌ／ｍｉｎであるのに対し、本発明では２２８８ｍｌ／ｍｉｎである。また、Ｋ．Ｂｕｅｓｓｅｌｅｒは１０時間で２０Ｌを処理したのに対し、本発明は１５２９Ｌほど富化し、吸着フィルターの１３４Ｃｓ、１３７Ｃｓの活量は０．３〜１．４Ｂｑである。２０Ｌの水サンプルに対して、これぐらいの活量レベルの海水の測定源の活量は０．０４Ｂｑレベルとしたが、活量の低いサンプルに対するγ分光の測定は非常に困難であり、γ分光機器の最低検出限度より低くなる可能性がある。本発明では、１５２９Ｌの海水を富化しても、γ分光の測定は６時間かかるだけであり、精密度は５〜１２％であり、完全にモニタリング精度の標準を満足することができる。γ分光図から、サンプルにおいて明確に１３４Ｃｓ及び１３７Ｃｓを検出したことを判断できる。快速、高効率なＣｓ吸着フィルターを用いずに、何十リットルもの海水を採集して、陸上に戻って、γ分光によりモニタリング区域の海水放射性汚染のレベルを分析することはほぼ実現できないことである。また、数が少ない場合であれば、何トンもの海水サンプルを採集して陸地に戻ったら、無理やりにできたが、分析と操作を行うなら、実現できないため、快速、高効率的なセシウム吸着フィルターの重要性は言うまでもない。水環境の放射性モニタリングは非常に複雑で疲労させる仕事であるが、快速、高効率なセシウム吸着フィルターにより、かなり楽になった。
【００４０】
（２）サンプル０２にて、各流速における迅速、高効率なセシウム吸着の吸着率試験を行う。
４０Ｌの海水を採取し、試験用のプラスチックバレルに入れて、１リットルの海水ごとに、１ｍｌの塩酸を加える比例に従って酸処理した上で均一に混合してから、１０ｍｇのセシウムキャリアを加え、次いで、２３．６Ｂｑ１３７Ｃｓを加え、海水サンプルを均一に混合した。その後、ステッピングモータのパルス周波数を予定の流速まで設定し、フィルターの吸着試験を行った。フィルターを経た海水に残留した１３７Ｃｓを、ＧＢ  ６７６７−８６の水中セシウム−１３７放射化学分析方法にて測定した。測定結果を表２に示す。
【００４１】
【表２】
0005860503.tif 000003
【００４２】
サンプル０２の試験により、０．６Ｌ／ｍｉｎから、４．０Ｌ／ｍｉｎまでの各流速における液中の残留放射性１３７Ｃｓの濾過は、最低限度より低いことが分かった。測定最低限度により、Ｃｓの吸着率が９９．９％より高く、セシウム吸着フィルターの吸着率が１００％を達成できないことが予測できるため、正確に、その吸着率を測定するには、トレーサー１３７Ｃｓの活量レベルを高める必要がある。各流速において、水サンプルは吸着フィルターを一回通過するだけで、高い吸着率に達成できるため、完全に水環境現場の吸着要求が満足できる。
【００４３】
本発明の方法により調製したフィルターは、同類の吸着材料と比べて、極めて高い吸着性能を持つ。環境中の放射性モニタリングは、非常に時間がかかる仕事であるため、毎回の測定は少なくとも、何時間から何日間までの時間が必要で、現場で大体積の迅速、高効率な吸着を実現することは、環境モニタリング業界に対して、極めて重要なことである。
【００４４】
（３）サンプル０３にて、中国近海表層海水における吸着モニタリング放射性Ｃｓ試験を行った。
流速を２３２０．８ｍｌ／ｍｉｎ、吸着時間を１８０ｍｉｎに設定し、海水のサンプル量を４１７．７Ｌとした。１３７Ｃｓフィルターはγ分光の測定を経て、γ分光があったことを測定した（図２参照）。計算によると、近海表層海水における１３７Ｃｓ比放射能は１．１５±０．１４Ｂｑ／ｍ３とし、図３は標準１３７Ｃｓ（１１８．３Ｂｑ）吸着フィルターのγ分光図であり、標準の目盛を行うことに用いる。分光図の対比により、本特許のフィルターによる測定は、時間が少なく、精度が高いことが明確に分かった。
【００４５】
近海現場での海水濾過試験により、吸着海水体積が４１７リットル、分光測定時間が１０時間で、分光が目立たなく、６６２ｋｅＶγの特徴分光線が識別でき、その測定精度が１３％であることが分かった。標準の１３７Ｃｓ（１１８．３Ｂｑ）フィルターにより、分光測定が１時間で、分光が目立ち、バックグランドを無視してもよく、標準のフィルターよりも測定精度がよほど高いことが分かった。従って、放射性測定において、測定源の活量が極めて重要な要因で、測定源の活量が低くても、本発明の方法により製造したフィルターにより、現場リアルタイムモニタリングを行うことができる。
【図１】
0005860503.tif 000004
【図２】
0005860503.tif 000005
【図３】
0005860503.tif 000006
【図４】
0005860503.tif 000007